(57)【要約】【課題】従来のマイクロリアクターよりも短時間で反応を行うことができるマイクロリアクターを提供すること。【解決手段】有機ポリマー系モノリスに金属触媒が担持された金属触媒固定化有機ポリマー系モノリス２を反応場として有する、マイクロリアクター１。【選択図】図１
2014091092.tif 000002
【特許請求の範囲】
【請求項１】
有機ポリマー系モノリスに金属触媒が担持された金属触媒固定化有機ポリマー系モノリスを反応場として有する、マイクロリアクター。
【請求項２】
前記金属触媒固定化有機ポリマー系モノリスは、流路内に形成されている、請求項１に記載のマイクロリアクター。
【請求項３】
前記金属触媒固定化有機ポリマー系モノリスは、チューブ内に形成されている、請求項１又は２に記載のマイクロリアクター。
【請求項４】
前記金属触媒は、パラジウム、ニッケル、銅及び鉄からなる群より選ばれる少なくとも一種を含む、請求項１〜３のいずれか一項に記載のマイクロリアクター。
【請求項５】
前記金属触媒は、配位子由来の化学構造を介して前記有機ポリマー系モノリスに担持されている、請求項１〜４のいずれか一項に記載のマイクロリアクター。
【請求項６】
前記配位子は、フェナントロリン、イミノジ酢酸、イミノジメチルリン酸及びトリフェニルホスフィン、並びにこれらの誘導体からなる群より選ばれる少なくとも一種である、請求項５に記載のマイクロリアクター。
【請求項７】
細孔調節剤の存在下でモノマーを重合させて前記有機ポリマー系モノリスを形成する工程と、
前記有機ポリマー系モノリスに前記金属触媒を担持させて前記金属触媒固定化有機ポリマー系モノリスを得る工程と、を有する、請求項１〜４のいずれか一項に記載のマイクロリアクターを製造する製造方法。
【請求項８】
細孔調節剤の存在下でモノマーを重合させて前記有機ポリマー系モノリスを形成する工程と、
前記有機ポリマー系モノリスに前記配位子を導入する工程と、
前記有機ポリマー系モノリスに導入された前記配位子に前記金属触媒を配位させて前記金属触媒固定化有機ポリマー系モノリスを得る工程と、を有する、請求項５又は６に記載のマイクロリアクターを製造する製造方法。
【請求項９】
反応原料を含む溶液を請求項１〜６のいずれか一項に記載のマイクロリアクターに導入する導入手段と、
前記マイクロリアクターと、を備える合成システム。
【請求項１０】
請求項９記載の合成システムと、
前記マイクロリアクターから排出された反応混合物が導入され、前記反応混合物に含まれる化合物を分離する分離手段と、
分離された化合物を分析する分析手段と、を備える合成分離分析システム。
【発明の詳細な説明】
【技術分野】
【０００１】
本発明は、マイクロリアクター及びその製造方法、並びに、合成システム及び合成分離分析システムに関する。
【背景技術】
【０００２】
近年の有機合成化学において、金属触媒を不均一系触媒として用いる反応が知られている。例えば非特許文献１では、パラジウム炭素触媒を不均一系触媒として用いたバッチ式での鈴木−宮浦カップリング反応が報告されている。非特許文献１では、反応には３時間以上の時間がかかっている。
【０００３】
一方、より短時間で反応を行う方法として、マイクロリアクターの利用が検討されている。例えば非特許文献２では、陰イオン交換樹脂を充填したカラム中でパラジウムを担持させたマイクロリアクターを用いた反応が報告されている。また、特許文献１に示されているように、パラジウムを浸漬等により担持させた炭素を充填した（Ｐｄ／Ｃ触媒を充填した）マイクロリアクターを用いた反応も知られている。
【先行技術文献】
【特許文献】
【０００４】
【特許文献１】特開２００６−１９３４８３号公報
【非特許文献】
【０００５】
【非特許文献１】佐治木弘尚、“不均一系白金族触媒を利用した効率的有機合成反応の開発”、平成20年度後期（秋季）有機合成化学講習会資料、２００８年１１月１９日発行
【非特許文献２】W.Solodenko et al., Eur.J.Org.Chem.2004, 3601-3610
【発明の概要】
【発明が解決しようとする課題】
【０００６】
しかしながら、上記非特許文献２に示された反応では、数時間の反応時間がかかっている。また、特許文献１に示された反応では、８７％の収率を得るのに４０分の反応時間がかかっている。
【０００７】
そこで本発明は、従来のマイクロリアクターよりも短時間で反応を行うことができるマイクロリアクター及びその製造方法を提供することを目的とする。また、本発明は、当該マイクロリアクターを利用する合成システム及び合成分離分析システムを提供することを目的とする。
【課題を解決するための手段】
【０００８】
本発明は、有機ポリマー系モノリスに金属触媒が担持された金属触媒固定化有機ポリマー系モノリスを反応場として有するマイクロリアクターを提供する。このマイクロリアクターによれば、従来のマイクロリアクターよりも短時間で反応を行うことができる。
【０００９】
ここで、金属触媒固定化有機ポリマー系モノリスは、流路内に形成されていることが好ましい。これによれば、反応原料を含む溶液が金属触媒固定化有機ポリマー系モノリスを通過する際に、効率よく金属触媒固定化有機ポリマー系モノリスに接することができる。
【００１０】
また、金属触媒固定化有機ポリマー系モノリスは、チューブ内に形成されていることが好ましい。これによれば、より高速での送液が可能になるため適用できる流速域が広くなる。また、流速を制御することで、実験者が反応時間を正確にコントロールできる。
【００１１】
金属触媒は、パラジウム、ニッケル、銅及び鉄からなる群より選ばれる少なくとも一種を含んでいてもよい。マイクロリアクターで行う反応に応じて、金属触媒を選択することができる。
【００１２】
金属触媒は、配位子由来の化学構造を介して有機ポリマー系モノリスに担持されていてもよい。金属触媒固定化有機ポリマー系モノリスを形成するうえで、配位子を利用すると、金属触媒を有機ポリマー系モノリスに担持させることが容易となる。
【００１３】
上記配位子は、フェナントロリン、イミノジ酢酸、イミノジメチルリン酸及びトリフェニルホスフィン、並びにこれらの誘導体からなる群より選ばれる少なくとも一種であってもよい。マイクロリアクターで行う反応に応じて、配位子を選択することができる。
【００１４】
本発明はまた、細孔調節剤の存在下でモノマーを重合させて有機ポリマー系モノリスを形成する工程と、有機ポリマー系モノリスに金属触媒を担持させて金属触媒固定化有機ポリマー系モノリスを得る工程と、を有する、上記マイクロリアクターを製造する製造方法を提供する。この製造方法によれば、従来のマイクロリアクターよりも短時間で反応を行うことができるマイクロリアクターを得ることができる。
【００１５】
本発明はまた、細孔調節剤の存在下でモノマーを重合させて有機ポリマー系モノリスを形成する工程と、有機ポリマー系モノリスに配位子を導入する工程と、有機ポリマー系モノリスに導入された配位子に金属触媒を配位させて金属触媒固定化有機ポリマー系モノリスを得る工程と、を有する、上記マイクロリアクターを製造する製造方法を提供する。この製造方法によれば、従来のマイクロリアクターよりも短時間で反応を行うことができるマイクロリアクターを得ることができる。
【００１６】
本発明はまた、反応原料を含む溶液を上記マイクロリアクターに導入する導入手段と、上記マイクロリアクターと、を備える合成システムを提供する。
【００１７】
本発明はまた、上記合成システムと、上記マイクロリアクターから排出された反応混合物が導入され、反応混合物に含まれる化合物を分離する分離手段と、分離された化合物を分析する分析手段と、を備える合成分離分析システムを提供する。
【発明の効果】
【００１８】
本発明によれば、従来のマイクロリアクターよりも短時間で反応を行うことができるマイクロリアクター及びその製造方法を提供することができる。また、本発明によれば、当該マイクロリアクターを利用する合成システム及び合成分離分析システムを提供することができる。
【図面の簡単な説明】
【００１９】
【図１】マイクロリアクターの一実施形態を示す断面図である。
【図２】有機ポリマー系モノリスのマイクロフォーカスＸ線ＣＴ画像である。
【図３】有機ポリマー系モノリスの細孔径の分布を示すグラフである。
【図４】合成システムの一実施形態を示す図である。
【図５】分離分析システムの一実施形態を示す図である。
【発明を実施するための形態】
【００２０】
以下、本発明の好適な実施形態について図面を参照しながら詳細に説明する。ただし、本発明は以下の実施形態に限定されるものではない。なお、本明細書において、「（メタ）アクリル」とは、メタクリル又はアクリルのことを意味する。
【００２１】
〔マイクロリアクター〕
本実施形態に係るマイクロリアクターは、有機ポリマー系モノリスに金属触媒が担持された金属触媒固定化有機ポリマー系モノリスを反応場として有する。金属触媒固定化有機ポリマー系モノリスは、流路（反応原料を含む溶液が通過する部分）内に形成されていることが好ましく、チューブ内に形成されていることがより好ましい。図１は、金属触媒固定化有機ポリマー系モノリス２がチューブ３内に形成されたマイクロリアクター１の断面図である。図１に示されるように、金属触媒固定化有機ポリマー系モノリス２は、その骨格をなす有機ポリマー系モノリスにより３次元網目状構造となっている。
【００２２】
ここで「モノリス」とは、３次元網目状構造を有し、網目の空洞部分である気孔同士が３次元的に繋がった連通多孔体をいう。気孔同士が連通しているため、液体又は気体がモノリスの一方側から他方側へと通過することができる。
【００２３】
本実施形態に係るマイクロリアクターは、従来フラスコ中で行っていた触媒を用いる種々の反応に適用することができる。例えば、Ｍｉｚｏｒｏｋｉ−Ｈｅｃｋ反応、Ｓｏｎｏｇａｓｈｉｒａ反応、Ｓｕｚｕｋｉ−Ｍｉｙａｕｒａ反応、Ｓｔｉｌｌｅ反応のようなカップリング反応に適用することができる。
【００２４】
＜金属触媒固定化有機ポリマー系モノリス＞
金属触媒固定化有機ポリマー系モノリスは、有機ポリマー系モノリスを基本骨格とし、これに金属触媒が担持されたものである。
【００２５】
［有機ポリマー系モノリス］
有機ポリマー系モノリスとしては、例えば、（メタ）アクリル系樹脂モノリス、スチレン系樹脂モノリス、及びアリル系樹脂モノリスを挙げることができる。中でも、（メタ）アクリル系樹脂モノリスは、重合の容易さ、官能基の修飾のしやすさの点から好ましく用いられる。本実施形態に係る有機ポリマー系モノリスは、例えば、後述する分子内に重合性の炭素−炭素間二重結合（重合性基）を有する重合性単量体（モノマー）の重合反応によって形成することができる。単量体及び重合方法の詳細については、後述する。
【００２６】
本実施形態に係る有機ポリマー系モノリスは、架橋により３次元網目状構造を有する。また、本実施形態に係る有機ポリマー系モノリスは、アルキル基、水酸基、エポキシ基、アルキルオキシ基、アリールオキシ基、及びアラルキルオキシ基等から選ばれる少なくとも１個の官能基を有していることがより好ましい。例えば、アルキル基を有する場合、アルキル鎖が疎水性であるため、高速液体クロマトグラフィー（ＨＰＬＣ）用カラムとして好適に用いることができる。また、水酸基又はグリシジル基を有する場合、これらの官能基を介してアミノ基、及びスルホン酸基等を導入することができるため、それぞれ、後述する配位子を導入することが容易となる。３次元網目状構造を有する有機ポリマー系モノリスのマイクロフォーカスＸ線ＣＴ画像を図２に示す。図２に示される流路孔は、貫通孔である。
【００２７】
本実施形態に係るマイクロリアクターは、比表面積が通常０．５〜１０００ｍ２／ｇであり、好ましくは１０〜５００ｍ２／ｇである。また、平均細孔容積が通常０．０１〜２ｃｍ３／ｇであり、好ましくは０．０５〜１．５ｃｍ３／ｇである。さらに、平均細孔径が通常５〜５００Åであり、好ましくは１０〜２５０Åである。細孔径の分布を図３に示す。なお、ここで「細孔」とは、例えばマイクロゲルの集合による凹凸であり、非貫通孔である。
【００２８】
本明細書において、比表面積、平均細孔容積及び平均細孔径とは、ＢＪＨ法により求めた値である（装置：ＢＥＬＳＯＲＰ−ｍｉｎｉ（日本ベル）、参考文献：近藤精一ら（Ｈ１３）「吸着の科学」丸善株式会社  ６４ｐｐ）。
【００２９】
［金属触媒］
有機ポリマー系モノリスに担持させる金属触媒としては、例えばロジウム、ルテニウム、金、白金、パラジウム、ニッケル、銅又は鉄を含むものが挙げられる。また、スカンジウム、イットリウム、セリウム等の希土類元素を使用することもできる。この中でも、パラジウム、ニッケル、銅及び鉄からなる群より選ばれる少なくとも一種を含むことが好ましい。マイクロリアクターで行う反応に応じて、金属触媒を選択すればよい。
【００３０】
［配位子］
金属触媒は、配位子由来の化学構造を介して有機ポリマー系モノリスに担持されていてもよい。金属触媒固定化有機ポリマー系モノリスを形成するうえで、配位子を利用すると、金属触媒を有機ポリマー系モノリスに容易に担持させることができる。配位子としては、例えば、ヒドロキシエチレンジアミン三酢酸（ＥＤＴＡ−ＯＨ）、ジエチレントリアミン五酢酸（ＤＴＰＡ）、エチレンジアミン四酢酸（ＥＤＴＡ）、フェナントロリン、イミノジ酢酸、イミノジメチルリン酸及びトリフェニルホスフィン、並びにこれらの誘導体が挙げられる。この中でも、フェナントロリン、イミノジ酢酸、イミノジメチルリン酸及びトリフェニルホスフィン、並びにこれらの誘導体からなる群より選ばれる少なくとも一種が好ましい。特にこれらの配位子が有機ポリマー系モノリスの側鎖に対して反応する部位（置換基又は非共有電子対）を有していると、配位子由来の化学構造を有機ポリマー系モノリスに導入することが容易となるため好ましい。
【００３１】
上記配位子が置換基を有する場合、金属触媒の配位能を低下させず、且つマイクロリアクターで行う反応の障害とならない置換基であることが好ましい。このような置換基としては、例えば、アミノ基、水酸基、カルボキシル基、ハロゲン基（ハロゲン原子）、スルホン酸基が挙げられる。
【００３２】
配位子は、１種を単独で用いてもよく、又は２種以上を混合して用いてもよい。なお、配位子は、上述した具体例に限定されるものではない。
【００３３】
パラジウム触媒がフェナントロリン由来の化学構造を介して有機ポリマー系モノリスに担持された例、パラジウム触媒がイミノジ酢酸由来の化学構造を介して有機ポリマー系モノリスに担持された例、パラジウム触媒がイミノジメチルリン酸由来の化学構造を介して有機ポリマー系モノリスに担持された例、及び、パラジウム触媒がトリフェニルホスフィン由来の化学構造を介して有機ポリマー系モノリスに担持された例を、それぞれ式（１）〜（４）に示す。なお、ここでは、有機ポリマー系モノリスが（メタ）アクリル酸グリシジルの重合体である場合を示している。
【化１】
2014091092.tif 000003
【００３４】
＜マイクロリアクターの形状＞
本実施形態に係るマイクロリアクターの形状は特に限定されず、反応原料を含む溶液を導入する入口と、反応混合物を排出する出口とを有し、これらが流路で結ばれている形状であればよい。反応原料を含む溶液がマイクロリアクター内で滞留する領域が生じにくいようにする観点から、チューブ形状が好ましい。チューブとしては、例えば、シリコスチールチューブ、スチールチューブ、テフロン（登録商標）チューブ、ポリプロピレンチューブ及びポリエチレンチューブが挙げられる。中でも、チューブとしては、シリコスチールチューブが好ましい。シリコスチールチューブとしては市販品を用いることができ、例えば、シグマアルドリッチジャパン製又はジーエルサイエンス製のシリコスチールチューブを用いることができる。
【００３５】
チューブの直径（内径）は特に限定されるものではないが、チューブの直径（内径）が大きすぎると、熱収縮によりチューブと有機ポリマー系モノリスとの間に隙間ができやすくなり、チューブと有機ポリマー系モノリスとが剥離しやすい傾向にある。また、チューブの直径（内径）が小さすぎると、チューブの強度が不足し、チューブの折れ又は曲がりなどを生じやすい傾向にあるほか、チューブ内部に金属触媒固定化有機ポリマー系モノリスを形成してもマイクロリアクター用としては金属触媒が少なすぎ、反応効率が低下しやすいという傾向がある。チューブの直径（内径）は、例えば、０．１φｍｍ〜５φｍｍとすることができる。
【００３６】
また、チューブの長さは、特に制限されるものではないが、例えば１ｃｍ〜５００ｃｍとすることができる。チューブの長さは、１０ｃｍ（０．１ｍ）以上であることが好ましい。チューブの長さの上限に特に制限はないが、反応時間が適切になるとの観点から、例えば、１０ｍ以下とすることができる。
【００３７】
〔液体クロマトグラフィー用カラム〕
なお、本実施形態における有機ポリマー系モノリスが形成されたチューブは、液体クロマトグラフィー用カラムとして使用することができる。この場合、液体クロマトグラフィー用カラムは、長さが０．１ｍ以上であって、湾曲部を有することもでき、０．３ｍｍ以下の理論段相当高さ（ＨＥＴＰ：ｈｅｉｇｈｔ  ｅｑｕｉｖａｌｅｎｔ  ｏｆ  ｏｎｅ  ｔｈｅｏｒｅｔｉｃａｌ  ｐｌａｔｅ）を呈する。なお、高速液体クロマトグラフィー（ＨＰＬＣ）用カラムとして用いることが好ましい。
【００３８】
本明細書において、「理論段相当高さ」とは、溶離液として５０％（ｖ／ｖ）アセトニトリル水溶液を用い、流速を０．０５ｍＬ／分とし、１０ｍＭペンチルベンゼンを１．０μＬ注入したときのペンチルベンゼンのピークから求めた理論段相当高さをいう。理論段相当高さは、理論段数をカラムの長さで除した値である。液体クロマトグラフィー用カラムは、理論段相当高さが０．０５ｍｍ以下であることがより好ましい。
【００３９】
この液体クロマトグラフィー用カラムは、湾曲部を有していてもよい。湾曲部の曲率半径（Ｒ）は０．５ｃｍ以上であることが好ましく、６ｃｍ以上であることがより好ましく、１２ｃｍ以上であることが更に好ましい。本実施形態に係る液体クロマトグラフィー用カラムは、更に湾曲させてコンパクトにした状態でも理論段数の低下が抑制される（理論段相当高さの上昇が抑制される）ため、湾曲部の曲率半径（Ｒ）は最初から小さくなくてもよい。一方、この液体クロマトグラフィー用カラムは、例えば、湾曲部において、１旋回以上の巻回構造を形成していてもよい。「巻回構造」とは、１旋回以上渦巻き状に巻回してなる構造であってもよく、１旋回の円又は楕円構造であってもよい。
【００４０】
〔マイクロリアクターの製造方法〕
本実施形態に係るマイクロリアクターは、細孔調節剤の存在下でモノマーを重合させて有機ポリマー系モノリスを形成する工程と、有機ポリマー系モノリスに金属触媒を担持させて金属触媒固定化有機ポリマー系モノリスを得る工程と、を有する製造方法により製造することができる。金属触媒を配位子由来の化学構造を介して有機ポリマー系モノリスに担持されたものとする場合は、この製造方法は、細孔調節剤の存在下でモノマーを重合させて有機ポリマー系モノリスを形成する工程と、有機ポリマー系モノリスに配位子を導入する工程と、有機ポリマー系モノリスに導入された配位子に金属触媒を配位させて金属触媒固定化有機ポリマー系モノリスを得る工程と、を有することが好ましい。
【００４１】
以下、上記の実施形態に係る製造方法について詳細に説明するが、本発明のマイクロリアクターの製造方法はこの製造方法に限定されるものではない。
【００４２】
本実施形態において、有機ポリマー系モノリスは、分子内に少なくとも１つの重合性の炭素−炭素間二重結合（重合性基）を有する重合性単量体（モノマー）を重合反応させることによって形成することができる。このような重合反応の例として、例えば、上記重合性基を有する非架橋性モノマー同士の上記重合性基間の重合反応、上記重合性基を有する非架橋性モノマーと、上記重合性基を有する架橋性モノマーとの上記重合性基間の共重合反応、及び上記重合性基を有する架橋性モノマー同士の上記重合性基間の重合反応が挙げられる。
【００４３】
本実施形態において、非架橋性モノマーは、１分子中に１個の重合性の炭素−炭素間二重結合（重合性基）を有するモノマーである。非架橋性モノマーとして、具体的には、例えば、アクリル系、メタクリル系、スチレン系、及びアリル系の非架橋性モノマーが挙げられる。得られる有機ポリマー系モノリスの柔軟性を上げるには、アクリル系及びメタクリル系の非架橋性モノマーが好ましい。
【００４４】
非架橋性モノマーとして、アルキル基、水酸基、エポキシ基、アルキルオキシ基、アリールオキシ基、及びアラルキルオキシ基等から選ばれる少なくとも１個の官能基を有する非架橋性モノマーを挙げることもできる。
【００４５】
アルキル基を有する非架橋性モノマーとしては、例えば、アルキル基を有するアクリル酸、及びメタクリル酸の誘導体が挙げられる。これらの具体例としては、例えば、アクリル酸メチル、アクリル酸エチル、アクリル酸プロピル、アクリル酸ブチル、アクリル酸ペンチル、アクリル酸ヘキシル、アクリル酸ヘプチル、アクリル酸オクチル、アクリル酸ノニル、アクリル酸デシル、アクリル酸ウンデシル、アクリル酸ドデシル等、メタクリル酸メチル、メタクリル酸エチル、メタクリル酸プロピル、メタクリル酸ブチル、メタクリル酸ペンチル、メタクリル酸ヘキシル、メタクリル酸ヘプチル、メタクリル酸オクチル、メタクリル酸ノニル、メタクリル酸デシル、メタクリル酸ウンデシル、メタクリル酸ドデシル、及びメタクリル酸ラウリルが挙げられる。
【００４６】
水酸基を有する非架橋性モノマーとしては、例えば、水酸基を有するアクリル酸、及びメタクリル酸の誘導体が挙げられる。これらの具体例としては、例えば、アクリル酸ヒドロキシエチル、アクリル酸ヒドロキシプロピル、アクリル酸ヒドロキシブチル、アクリル酸２−ヒドロキシ−３−フエニルオキシプロピル、２−ヒドロキシエチルアクリレート、４−ヒドロキシブチルアクリレート、ネオペンチルグリコールモノアクリレート等や、メタクリル酸ヒドロキシエチル、メタクリル酸ヒドロキシプロピル、メタクリル酸ヒドロキシブチル、メタクリル酸２−ヒドロキシ−３−フエニルオキシプロピル、２−ヒドロキシエチルメタアクリレート、４−ヒドロキシブチルメタアクリレート、及びネオペンチルグリコールモノメタアクリレートが挙げられる。
【００４７】
エポキシ基を有する非架橋性モノマーとしては、例えば、エポキシ基を有するアクリル酸、メタクリル酸の誘導体、及びエポキシ基を有するスチレンの誘導体が挙げられる。これらの具体例としては、例えば、アクリル酸グリシジル、メタクリル酸グリシジル、グリシジルクロネート、グリシジルイタコネート、グリシジルフマレート、グリシジルマレート、及びビニルベンジルグリシジルエステルが挙げられる。
【００４８】
アルキルオキシ基を有する非架橋性モノマーとしては、例えば、アルキルオキシ基を有するアクリル酸、及びメタクリル酸の誘導体が挙げられる。これらの具体例としては、例えば、アクリル酸メトキシエチル、アクリル酸エトキシエチル、アクリル酸プロポキシエチル、アクリル酸ブトキシエチル、アクリル酸メトキシジエチレングリコール、アクリル酸エトキシジエチレングリコール、アクリル酸メトキシエチレングリコール、アクリル酸ブトキシトリエチレングリコール、アクリル酸メトキシジプロピレングリコール等や、メタクリル酸メトキシエチル、メタクリル酸エトキシエチル、メタクリル酸プロポキシエチル、メタクリル酸ブトキシエチル、メタクリル酸メトキシジエチレングリコール、メタクリル酸エトキシジエチレングリコール、メタクリル酸メトキシエチレングリコール、メタクリル酸ブトキシトリエチレングリコール、及びメタクリル酸メトキシジプロピレングリコールが挙げられる。
【００４９】
アリールオキシ基又はアラルキルオキシ基を有する非架橋性モノマーとしては、例えば、アリールオキシ基又はアラルキルオキシ基を有するアクリル酸、及びメタクリル酸の誘導体が挙げられる。これらの具体例としては、例えば、アクリル酸フェノキシエチル、アクリル酸フェノキシジエチレングリコール、アクリル酸フェノキシテトラエチレングリコール等や、メタクリル酸フェノキシエチル、メタクリル酸フェノキシジエチレングリコール、及びメタクリル酸フェノキシテトラエチレングリコールが挙げられる。
【００５０】
また、非架橋性モノマーとしては、カルボキシル基、アミノ基、ホスホン酸基及びチオール等から選ばれる少なくとも１種の官能基を有する非架橋性モノマーを挙げることもできる。カルボキシル基を有する非架橋性モノマーとしては、例えば、アクリル酸、メタクリル酸が挙げられる。アミノ基を有するモノマーとしては、例えば、アミノスチレン、メタクリル酸アミノエチル、メタクリル酸ジメチルアミンが挙げられる。ホスホン酸基を有するモノマーとしては、例えば、スチレンホスホン酸、メタクリル酸２−(ホスホノオキシ)エチルが挙げられる。チオールを有するモノマーとしては、例えば、チオメタクリル酸が挙げられる。
【００５１】
さらに、その他の官能基を有する非架橋性モノマーとして、例えば、アクリル酸ベンジル、メタクリル酸ベンジル、アクリル酸シクロヘキシル、メタクリル酸シクロヘキシル、アクリル酸テトラヒドロフルフリル、メタクリル酸テトラヒドロフルフリル、アクリル酸ジシクロペンテニル、メタクリル酸ジシクロペンテニル、アクリル酸ジシクロペンテニルオキシエチル、メタクリル酸ジシクロペンテニルオキシエチル、アクリル酸−Ｎ−ビニル−２−ピロリドン、及びメタクリル酸−Ｎ−ビニル−２−ピロリドンが挙げられる。
【００５２】
非架橋性モノマーは、１種を単独で用いてもよく、又は２種以上を混合して用いてもよい。なお、非架橋性モノマーは、上述した具体例に限定されるものではない。
【００５３】
本実施形態における架橋性モノマーは、１分子中に２個以上の重合性の炭素−炭素間二重結合（重合性基）を有するモノマーである。１分子中に２個の重合性基を有するモノマーとしては、例えば、ジビニルベンゼン、及び、グリコールとメタクリル酸又はアクリル酸とのジエステルが挙げられる。グリコールとメタクリル酸又はアクリル酸とのジエステルとしては、例えば、エチレングリコールジメタクリレート、エチレングリコールジアクリレート、プロピレングリコールジメタクリレート、プロピレングリコールジアクリレート、１，３−ブチレングリコールジメタクリレ−ト、１，３−ブチレングリコールジアクリレ−ト、１，４−ブタンジオールジメタクリレート、１，４−ブタンジオールジアクリレート、１，５−ペンタンジオールジメタクリレート、１，５−ペンタンジオールジアクリレート、１，６−ヘキサンジオールジメタクリレート、１，６−ヘキサンジオールジアクリレート、ネオペンチルグリコールジメタクリレート、ネオペンチルグリコールジアクリレート、ジエチレングリコールジメタクリレート、ジエチレングリコールジアクリレート、トリエチレングリコールジメタクリレート、トリエチレングリコールジアクリレート、ポリエチレングリコールジメタクリレート、ポリエチレングリコールジアクリレート、トリプロピレングリコールジメタクリレート、トリプロピレングリコールジアクリレート、トリメチロールプロパンジメタクリレート、トリメチロールプロパンジアクリレート、テトラメチロールメタンジメタクリレート、テトラメチロールメタンジアクリレート、ポリプロピレングリコールジメタクリレート、及びポリプロピレングリコールジアクリレートが挙げられる。
【００５４】
１分子中に３個以上の重合性基を有するモノマーとしては、例えば、トリメチロールプロパントリメタクリレート、トリメチロールプロパントリアクリレート、トリメチロールエタントリメタクリレート、トリメチロールエタントリアクリレート、テトラメチロールメタントリメタクリレート、テトラメチロールメタントリアクリレート、ペンタエリスリトールトリメタクリレート、ペンタエリスリトールトリアクリレート、ペンタエリスリトールテトラメタクリレート、及びペンタエリスリトールテトラアクリレートが挙げられる。
【００５５】
架橋性モノマーは、１種を単独で用いてもよく、又は２種以上を混合して用いてもよい。なお、架橋性モノマーは、上述した具体例に限定されるものではない。
【００５６】
本実施形態に係る有機ポリマー系モノリスは、上記架橋性モノマー及び上記非架橋性モノマーの少なくとも一方を含有する組成物（モノマーの溶液）を例えばチューブに充填し、モノマーを重合させることにより得ることができる。組成物（モノマーの溶液）は、上記架橋性モノマー及び非架橋性モノマーの両方を含有していてもよく、又は上記架橋性モノマーのみを含有していてもよく、若しくは上記非架橋性モノマーのみを含有していてもよい。
【００５７】
すなわち、本実施形態に係る有機ポリマー系モノリスは、上記非架橋性モノマーを、上記架橋性モノマーと共重合させることにより得ることができる。また、本実施形態に係る有機ポリマー系モノリスは、上記架橋性モノマー同士を重合させること、又は上記非架橋性モノマー同士を重合させることにより得ることもできる。中でも、有機溶剤に対する耐性に優れるため、非架橋性モノマーと架橋性モノマーとを併用して共重合により有機ポリマー系モノリスを得ることが好ましい。
【００５８】
組成物（モノマーの溶液）における、非架橋性モノマーと架橋性モノマーとの配合割合は、モノマー総量に対し、非架橋性モノマーが６５〜９５体積％、かつ架橋性モノマーが５〜３５体積％であることが好ましい（体積比６５：３５〜９５：５）。さらに、柔軟性と機械的強度を両立するには、非架橋性モノマーが８５〜９５体積％、かつ架橋性モノマーが５〜１５体積％であることが好ましい（体積比８５：１５〜９５：５）。架橋性モノマーの割合が５体積％以上であると、得られる有機ポリマー系モノリスの機械的強度がより優れたものとなるため、繰り返し使用した場合における耐久性に優れ、安定性がより一層優れたものとなる。また、架橋性モノマーの割合が３５体積％以下であると、より柔軟性のある有機ポリマー系モノリスが得られやすくなる。
【００５９】
有機ポリマー系モノリスを形成する際の重合反応には、重合開始剤を用いてもよく、組成物（モノマーの溶液）には、重合開始剤が更に含まれていてもよい。重合開始剤としては、過酸化物系ラジカル重合開始剤、及びアゾ系ラジカル重合開始剤が好ましく、具体的には、例えば、過酸化ベンゾイル、過安息香酸２−エチルヘキシル、過酸化アセチル、過酸化イソブチリル、過酸化オクタノイル、過酸化ラウロイル、過酸化ジｔｅｒｔ−ブチル、クメンヒドロペルオキシド、メチルエチルケトンペルオキシド、４，４，６−トリメチルシクロヘキサノンジｔｅｒｔ−ブチルペルオキシケタール、シクロヘキサノンペルオキシド、メチルシクロヘキサノンペルオキシド、アセチルアセトンペルオキシド、シクロヘキサノンジ−ｔｅｒｔ−ブチルペルオキシケタール、アセトンジ−ｔｅｒｔ−ブチルペルオキシケタール、及びジイソプロピルヒドロペルオキシド等の過酸化物系ラジカル重合開始剤、並びに、２，２’−アゾビスイソブチロニトリル、２，２’−アゾビス（２，４−ジメチルバレロニトリル）、（１−フェニルエチル）アゾジフェニルメタン、２，２’−アゾビス（４−メトキシー２，４−ジメチルバレロニトリル）、ジメチル−２，２’−アゾビスイソブチレート、２，２’−アゾビス（２−メチルブチロニトリル）、１，１’−アゾビス（１−シクロヘキサンカーボニトリル）、２−（カーバモイルアゾ）イソブチロニトリル、２，２’−アゾビス（２，４，４−トリメチルペンタン）、２−フェニルアゾー２，４−ジメチル−４−メトキシバレロニトリル、及び２，２’−アゾビス（２−メチルプロパン）等のアゾ系ラジカル重合開始剤が挙げられる。
【００６０】
重合開始剤は、１種を単独で用いてもよく、又は２種以上を混合して用いてもよい。なお、重合開始剤は、上述した具体例に限定されるものではない。
【００６１】
重合開始剤を用いる場合、重合開始剤の配合量は、モノマーの総量１００質量部に対して、０．０５〜１０質量部であることが好ましい。配合量が０．０５質量部未満の場合、重合時間が長くなり、また未反応のモノマーが有機ポリマー系モノリス中に残存する傾向がある。一方、配合量が１０質量部を超える場合、重合開始剤が無駄であるばかりでなく、重合中の発熱制御が困難な傾向があり、分子鎖長が不十分等の問題が発生しやすくなる傾向がある。
【００６２】
組成物（モノマーの溶液）は、有機ポリマー系モノリスの多孔性を維持するための細孔調節剤として、種々の溶媒を更に含有していてもよい。この溶媒としては、モノマーは溶解するが、得られる重合体（有機ポリマー系モノリス）は溶解しないものが好ましく、具体的には、トルエン、キシレン、エチルベンゼン、ジエチルベンゼン、水、ヘプタノール、イソアミルアルコール、プロパノール（１−プロパノール、イソプロピルアルコール）、１，４−ブタンジオール、１−デカノール、シクロヘキサノール、酢酸エチル、酢酸ブチル、フタル酸ジメチル、及びフタル酸ジエチル等の脂肪族又は芳香族エステル、酢酸エチレングリコールモノエチルエーテル、ヘキサン、オクタン、並びにデカン等、公知の溶媒が使用できる。これらの溶媒は得られる有機ポリマー系モノリスの原料となるモノマーの種類によって適宜使い分けられ、１種単独で用いてもよいし、又は２種以上を併用してもよい。２種以上を併用する場合、例えば、１−プロパノール：１，４−ブタンジオール：水＝７：４：１、又は、１−デカノール：シクロヘキサノール＝７：５等の混合溶媒とすることが好ましい。
【００６３】
これらの溶媒の配合割合は、得られる有機ポリマー系モノリスの通液性（流体透過性）が向上するとの観点から、モノマーと溶媒との合計量に対して５０〜８０体積％であることが好ましい。この場合、モノマー（架橋性モノマー及び非架橋性モノマー）の配合割合は、モノマーと溶媒との合計量に対して、２０〜５０体積％である。溶媒の配合割合が８０体積％を超えると、すなわち、モノマーの配合割合が２０体積％より少ないと、モノマーの割合が少な過ぎて、有機ポリマー系モノリスが得られない場合がある。溶媒の配合割合が５０体積％未満、すなわち、モノマーの配合割合が５０体積％を超えると、モノマーの割合が多くなり過ぎて、得られる有機ポリマー系モノリスの背圧が高くなり流体透過性が低下する傾向がある。
【００６４】
本実施形態に係る有機ポリマー系モノリスは上記のモノマー（架橋性モノマー及び非架橋性モノマー）、並びに、必要に応じて重合開始剤及び細孔調節剤を含む組成物（モノマーの溶液）を、例えばチューブ（例えば、シリコスチールチューブ）内で重合することにより形成することができる。
【００６５】
有機ポリマー系モノリスを形成する際、重合温度は３０℃〜１００℃が好ましい。重合温度が３０℃より低いと、モノマーが固まりにくくなる傾向があり、１００℃より高いと、チューブ内の発熱が激しくなり、合成作業が困難となる場合がある。重合時間は３〜２４時間が好ましい。
【００６６】
上記のように形成された有機ポリマー系モノリスに対して、金属触媒を担持させることにより、金属触媒固定化有機ポリマー系モノリスを得ることができる。金属触媒を担持させる方法としては、例えば、モノリスにカルボキシル基、アミノ基、ホスホン酸基、チオール等を導入し、配位結合（好ましくは多座配位子によるキレート）によって金属触媒を担持させる方法が挙げられる。モノリスにカルボキシル基、アミノ基、ホスホン酸基、チオール等を導入する方法としては、モノマーに、カルボキシル基、アミノ基、ホスホン酸基、チオール等を持つ化合物（例えば、メタクリル酸、アミノスチレン、スチレンスルホン酸等）を用い、上記の方法でモノリスを作製することが挙げられる。金属触媒を担持させるためには、例えば、数ｍｏｌ／Ｌの金属触媒溶液をキレート基（カルボキシル基、アミノ基、ホスホン酸基、チオール等）の５〜５０倍のモル量をモノリスに室温（２０℃）〜５０℃で０．１ｍｍ／ｓｅｃ〜３ｍｍ／ｓｅｃで通液することで担持させることができる。
【００６７】
金属触媒を有機ポリマー系モノリスに担持させるとき、配位子由来の化学構造を介して有機ポリマー系モノリスに担持させてもよい。この場合、有機ポリマー系モノリスに対して、配位子を反応させて配位子を導入する。その後、金属触媒を配位子に配位させる。配位子を有機ポリマー系モノリスに導入させる方法としては、例えば、数ｍｍｏｌ〜数ｍｏｌのアミノフェナントロリン等の配位子を数ｍｌのジメチルスルホキシド等の有機溶媒へ溶解し、有機ポリマー系モノリスを形成したカラムへ通液し、両端を密栓した後、３０℃〜８０℃で反応させる。
【００６８】
以上のようにして本実施形態に係るマイクロリアクターを製造することができる。
【００６９】
〔合成システム及び合成分離分析システム〕
本実施形態に係るマイクロリアクターは、反応原料を含む溶液を導入する導入手段を備えることにより、合成システムを構成することができる。図４に示されるように、合成システム１０は、マイクロリアクター１と、反応原料を含む二種類の溶液Ｓ１，Ｓ２がそれぞれ流れるラインＬ１，Ｌ２と、ラインＬ１，Ｌ２にそれぞれ設けられたポンプＰ１，Ｐ２と、ラインＬ１及びラインＬ２の合流点の下流において溶液Ｓ１，Ｓ２の混合液をマイクロリアクター１に導入するためのラインＬ３と、マイクロリアクター１から排出される反応混合物が流れるラインＬ４とを備えている。また、必要に応じて、マイクロリアクター１を加温するためのオーブン５を備えていてもよい。また、ポンプを３つ以上備えていてもよい。
【００７０】
この合成システムでは、ポンプＰ１，Ｐ２により、所定の流速で溶液Ｓ１，Ｓ２をそれぞれマイクロリアクター１に導入することができる。ここで、溶液Ｓ１には反応原料の一方（基質Ａ）が、溶液Ｓ２には反応原料の他方（基質Ｂ）がそれぞれ溶解している。それぞれの流速は互いに同一であってもよく、異なっていてもよい。流速を異ならせることにより、反応における基質Ａとの基質Ｂとの相対的な当量を異ならせることができる。
【００７１】
基質Ａ及び基質Ｂは、マイクロリアクター１内に形成された金属触媒固定化有機ポリマー系モノリスを反応場として、互いに反応し、生成物を生じる。マイクロリアクター１を通過していた時間が反応時間となる。ここで、金属触媒固定化有機ポリマー系モノリスが流路を構成すると共に反応場となっているため、基質Ａ及び基質Ｂを含む溶液が効率よく金属触媒固定化有機ポリマー系モノリスに接しながら反応することができる。マイクロリアクター１から排出された反応混合物Ｍは、ラインＬ４を流れて回収される。
【００７２】
合成システム１０は、反応混合物Ｍが導入され反応混合物Ｍに含まれる化合物を分離する分離手段と、分離された化合物を分析する分析手段とを有する分離分析システムを更に備えることにより、合成分離分析システムを構成することができる。図５に示されるように、分離分析システム２０は、分離手段６と、溶媒Ｓ５，Ｓ６がそれぞれ流れるラインＬ５，Ｌ６と、ラインＬ５，Ｌ６にそれぞれ設けられたポンプＰ５，Ｐ５と、ラインＬ５及びラインＬ６の合流点の下流において溶媒Ｓ５，Ｓ６の混合液を分離手段６に導入するためのラインＬ７と、分離手段６により分離された化合物を分析する分析手段７と、分離手段６から排出された溶液を分析手段７に導入するラインＬ８とを備えている。
【００７３】
反応混合物Ｍは、ラインＬ７の途中にシリンジ等により注入されて、分離手段６へ導入される。分離手段としては、例えば液体クロマトグラフィー、ＬＣ−ＭＳを用いることができ、本実施形態における有機ポリマー系モノリスが形成されたチューブを用いることもできる。分析手段としては、例えばＵＶ検出器、質量分析器等を用いることができる。これにより、所望の反応の収率を求めることができる。
【実施例】
【００７４】
以下、式（１）に示す鈴木−宮浦クロスカップリング反応をモデル反応として取り上げ、実施例及び比較例を挙げて本発明の内容をより具体的に説明する。なお、本発明は下記実施例に限定されるものではない。
【化２】
2014091092.tif 000004
【００７５】
＜実施例１＞
［マイクロリアクターの作製］
メタクリル酸グリシジル３．０ｍＬ、エチレングリコールジメタクリレート１．０ｍＬ、１−プロパノール３．５ｍＬ、１，４−ブタンジオール２．０ｍＬ、水０．５ｍL、及びアゾビスイソブチロトリル０．０４ｇをフラスコ中で混合し、フラスコを超音波洗浄器中に入れ超音波処理してアゾビスイソブチロニトリルを溶解させた。内径１ｍｍ、長さ１０ｃｍのシリコスチールチューブ（ジーエルサイエンス製）に上記の混合モノマー溶液を注射器で注入し、両末端を漏れないように栓をした。これをオーブンで９０℃、２４時間加温し、チューブ内に有機ポリマー系モノリスを形成させた。
【００７６】
次に、当該チューブ内に配位子としての５―アミノ―１，１０―フェナントロリンのジメチルスルホキシド溶液（濃度０．１ｍｏｌ／Ｌ）を１ｍＬ導入し、両末端を漏れないように栓をした。これをオーブンで６０℃、１４時間加温した。続いて、金属触媒としての塩化パラジウムのアセトニトリル溶液（濃度０．０５ｍｏｌ／Ｌ）２．０ｍＬを２７℃、流速０．２ｍｍ／ｓｅｃで通液し、金属触媒固定化有機ポリマー系モノリスを得た。
【００７７】
［カップリング反応］
表１に示す基質Ａ（ブロモベンゼン）及び基質Ｂ（４−メチルフェニルボロン酸）について、それぞれの溶液を以下のとおり調製した。
（１）基質Ａの溶液：ブロモベンゼンの水−イソプロピルアルコール（５０：５０）溶液。濃度１０ｍＭ。
（２）基質Ｂの溶液：４−メチルフェニルボロン酸の水−イソプロピルアルコール（５０：５０）溶液１０ｍＭに、リン酸ナトリウムを溶解した溶液。このとき、加えた（溶解した）リン酸ナトリウムの量は、溶液中のリン酸ナトリウムが１０ｍＭになるように調製した。
これらの溶液をそれぞれ別々のポンプを用いてマイクロリアクター内に導入した。このとき、導入する流速はそれぞれ１．０ｍＬ／ｍｉｎとした。つまり、溶液の導入から反応混合物がマイクロリアクターから排出されるまでの時間（＝反応時間）を３秒とした。温度は室温（２７℃）であった。
【００７８】
［反応混合物の分析］
未反応基質、生成物、副生成物等の分析は、ＵＶ検出器を備えたＨＰＬＣ装置により行った。分離カラムは、ラウリルメタクリレート（ＬＭＡ）ベースのＣ１２逆相モノリスカラムを作製して使用した。このＣ１２逆相モノリスカラムは、Tomonari  Umemura，Journal  of  Chromatography  A,  1218(2011)5228-5234記載の方法により作製したものである。
【００７９】
マイクロリアクターから排出された反応混合物を、シリンジを用いて上記Ｃ１２逆相モノリスカラムに導入し、分離し、分離したそれぞれの化合物をＵＶ検出器で検出した。これによれば、所望の生成物である４−メチルビフェニルが収率８８％で得られたことが分かった。なお、残りの１２％は基質Ｂのホモカップリング体であった。結果を表１に示した。
【００８０】
＜実施例２＞
反応時間を６秒としたこと以外は実施例１と同様にして、マイクロリアクターの作製、カップリング反応、及び反応混合物の分析を行った。結果を表１に示した。
【００８１】
＜実施例３＞
反応時間を１２秒としたこと以外は実施例１と同様にして、マイクロリアクターの作製、カップリング反応、及び反応混合物の分析を行った。結果を表１に示した。
【００８２】
＜実施例４＞
反応時間を６０秒としたこと以外は実施例１と同様にして、マイクロリアクターの作製、カップリング反応、及び反応混合物の分析を行った。結果を表１に示した。
【００８３】
＜実施例５＞
基質Ａにおける置換基Ｘをヨウ素原子に変更したこと以外は実施例３と同様にして、マイクロリアクターの作製、カップリング反応、及び反応混合物の分析を行った。結果を表１に示した。
【００８４】
＜実施例６＞
基質Ａにおける置換基Ｒをニトロ基に変更したこと以外は実施例３と同様にして、マイクロリアクターの作製、カップリング反応、及び反応混合物の分析を行った。結果を表１に示した。
【００８５】
＜実施例７＞
基質Ａにおける置換基Ｘをメチル基に変更したこと以外は実施例３と同様にして、マイクロリアクターの作製、カップリング反応、及び反応混合物の分析を行った。結果を表１に示した。
【００８６】
＜実施例８＞
配位子をイミノジ酢酸に変更したこと以外は実施例１と同様にして、マイクロリアクターの作製、カップリング反応、及び反応混合物の分析を行った。結果を表１に示した。
【００８７】
＜実施例９＞
配位子をイミノジ酢酸に変更したこと以外は実施例４と同様にして、マイクロリアクターの作製、カップリング反応、及び反応混合物の分析を行った。結果を表１に示した。
【００８８】
＜実施例１０＞
配位子をイミノジメチルリン酸に変更したこと以外は実施例８と同様にして、マイクロリアクターの作製、カップリング反応、及び反応混合物の分析を行った。結果を表１に示した。
【００８９】
＜実施例１１＞
反応時間を６００秒としたこと以外は実施例１０と同様にして、マイクロリアクターの作製、カップリング反応、及び反応混合物の分析を行った。結果を表１に示した。
【００９０】
＜実施例１２＞
金属触媒をニッケル（原料としては、塩化ニッケルのアセトニトリル溶液）としたこと、及び、反応時間を６００秒としたこと以外は実施例１０と同様にして、マイクロリアクターの作製、カップリング反応、及び反応混合物の分析を行った。結果を表１に示した。
【００９１】
＜比較例１＞
鈴木−宮浦クロスカップリング反応を回分式反応器（フラスコ）内で行った。すなわち４−ニトロブロモベンゼン５．１ｇ、４−メチルフェニルボロン酸３．７ｇ、１０％Ｐｄ／Ｃ触媒２６６ｇ、リン酸ナトリウム１２水和物３３．３ｇ、及び、５０％エタノール水溶液１０００ｇをフラスコ内で混合し、２７℃で１２６００秒撹拌した。反応混合物を実施例１と同様にして分析したところ、所望の生成物が収率９３％で得られたことが分かった。結果を表１に示した。
【００９２】
表１に示された結果から分かるように、回分式反応器（フラスコ）でのバッチ式反応と比較して、マイクロ空間を利用する反応では、反応時間を短縮することができた。また、特許文献１に示されたＰｄ／Ｃ触媒を充填したマイクロリアクターによる反応よりも、反応時間を短縮することができた。
【００９３】
【表１】
2014091092.tif 000005
【符号の説明】
【００９４】
１…マイクロリアクター、２…金属触媒固定化有機ポリマー系モノリス、３…チューブ、６…分離手段、７…分析手段、１０…合成システム、Ｍ…反応混合物、Ｐ１，Ｐ２…ポンプ（導入手段）。
【図１】
2014091092.tif 000006
【図３】
2014091092.tif 000007
【図４】
2014091092.tif 000008
【図５】
2014091092.tif 000009
【図２】
2014091092.tif 000010